(57)【特許請求の範囲】
【請求項１】
精錬容器内で含クロム溶鋼中に酸素ガスを含むガスを吹き込んで精錬を行う精錬方法において、
容器内を大気圧、及び／又は、４００ｔｏｒｒ超大気圧未満の範囲の減圧圧力として酸素ガスを含むガスを吹き込む第１ステップと、容器内を２００ｔｏｒｒ超４００ｔｏｒｒ以下に減圧して酸素ガスを含むガスを吹き込む第２ステップと、容器内を２００ｔｏｒｒ以下に減圧してガスを吹き込む第３ステップとを有し、その後容器内を大気圧とし、
溶鋼中の［Ｃ］濃度が１．５〜０．１質量％で第１ステップから第２ステップに切り替え、溶鋼中の［Ｃ］濃度が０．５〜０．１質量％で第２ステップから第３ステップに切り替え、
減圧精錬終了時のスラグ中のＭｇＯ濃度を８〜１５質量％、クロム酸化物濃度を２８〜５０質量％に調整することを特徴とする、
耐火物溶損低減と還元材使用量削減を両立させた含クロム溶鋼の精錬方法。
【請求項２】
さらに、減圧精錬開始時のスラグ中のＭｇＯ濃度を８〜１５質量％、クロム酸化物濃度を２８〜５０質量％に調整することを特徴とする、
請求項１に記載の耐火物溶損低減と還元材使用量削減を両立させた含クロム溶鋼の精錬方法。
【請求項３】
さらに、減圧精錬中のスラグ中のＭｇＯ濃度を８〜１５質量％、クロム酸化物濃度を２８〜５０質量％に調整することを特徴とする、
請求項２に記載の耐火物溶損低減と還元材使用量削減を両立させた含クロム溶鋼の精錬方法。
【発明の詳細な説明】
【技術分野】
【０００１】
本発明は、精錬容器内で含クロム溶鋼中に酸素ガスを含むガスを吹き込んで精錬を行う、含クロム溶鋼の精錬方法に関する。
【背景技術】
【０００２】
含クロム鋼、特にステンレス鋼のように１１％以上のクロムを含むような含クロム鋼を精錬するに際しては、精錬容器内に収容した溶鋼中に酸素ガス又は酸素ガスと不活性ガスの混合ガスを吹き込むＡＯＤ法によって脱炭精錬を行う方法が広く用いられている。ＡＯＤ法では、脱炭が進行して溶鋼中の［Ｃ］濃度が低下してくると［Ｃｒ］が酸化されやすくなることから、［Ｃ］濃度の低下にともない吹き込みガス中におけるＡｒガス等の不活性ガスの比率を高くし、［Ｃｒ］の酸化を抑える方法がとられている。しかし、低［Ｃ］濃度域では脱炭速度が低下するために所望の［Ｃ］濃度に到達するのに長時間を要し、かつ吹き込みガス中の不活性ガスの比率を高くするため、高価な不活性ガスの消費量が大幅に増加することから、経済的にも不利となる。【０００３】
このような低［Ｃ］濃度域における脱炭を促進する方法として、真空精錬法の利用が挙げられる。特許文献１においては、吹き込みガスとして酸素ガスまたは酸素ガスと不活性ガスとの混合ガスを供給し、溶鋼中の［Ｃ］濃度が０．５質量％に低下するまでは大気圧下で脱炭処理し、［Ｃ］濃度がこの値以下に低下した後は、容器内を２００ｔｏｒｒ以下に減圧して脱炭処理する方法が開示されている。これにより、比較的高［Ｃ］濃度より減圧下での処理を行うとともに、減圧下において酸素ガスとの混合ガスで脱炭処理を行うため、脱炭酸素効率が向上するために同一酸素供給量で脱炭速度の向上が図れ、還元用Ｓｉ原単位および高価な不活性ガス原単位が低減するとともに、精錬時間を短縮することができる。減圧処理における容器内圧力を２００ｔｏｒｒ以下とするのは、これより高い圧力では脱炭酸素効率が低下するからであるとしている。【０００４】
特許文献２には、精錬容器内で含クロム溶鋼中に酸素ガスを含むガスを吹き込んで精錬を行う精錬方法において、容器内を４００ｔｏｒｒ〜大気圧範囲の圧力として酸素ガスを含むガスを吹き込む第１ステップと、容器内を２５０ｔｏｒｒ〜４００ｔｏｒｒに減圧して酸素ガスを含むガスを吹き込む第２ステップと、容器内を２５０ｔｏｒｒ以下に減圧してガスを吹き込む第３ステップとを有することを特徴とする含クロム溶鋼の精錬方法が開示されている。中炭領域、特に［Ｃ］０．２〜０．５％の領域においては、溶鋼の強攪拌を行うことにより、２５０〜４００ｔｏｒｒの圧力でも高い脱炭酸素効率が得られる。さらに、減圧操業の圧力を従来のように２００ｔｏｒｒ以下とするのではなく２５０〜４００ｔｏｒｒの範囲とすることにより、ダストの発生を抑えることができる。また、圧力を２５０〜４００ｔｏｒｒの範囲とすることにより、底吹きガス吹き込み量の増大を図ることができ、その結果精錬時間の短縮を図ることが可能になる。【０００５】
特許文献３には、大気圧下での脱炭処理後に真空下での脱炭処理を行う含クロム溶鋼の精錬方法において、真空下での脱炭処理の開始はスラグ中の（Ｃｒ２Ｏ３）濃度が３０ｍａｓｓ％以下の条件とし、真空度は２００Ｔｏｒｒ以下として、吹込みガスとして酸素ガスまたは酸素ガスと不活性ガスとの混合ガスを用い、［Ｃ］濃度低下後は吹込みガスとして不活性ガスのみを供給することを特徴とする含クロム溶鋼の減圧脱炭処理方法が開示されている。
【先行技術文献】
【特許文献】
【０００６】
【特許文献１】特開平６−２８７６２９号公報
【特許文献２】特開２００１−２８６６９４号公報
【特許文献３】特開平６−２８７６２８号公報
【発明の概要】
【発明が解決しようとする課題】
【０００７】
特許文献２に記載の発明により、中炭領域、特に［Ｃ］濃度が０．２〜０．５質量％の領域においては、溶鋼の強攪拌を行うことにより、２５０〜４００ｔｏｒｒの圧力でも高い脱炭酸素効率が得られる。さらに、減圧操業の圧力を従来のように２００ｔｏｒｒ以下とするのではなく２５０〜４００ｔｏｒｒの範囲とすることにより、ダストの発生を抑えることができる。また、圧力を２５０〜４００ｔｏｒｒの範囲とすることにより、底吹きガス吹き込み量の増大を図ることができ、その結果精錬時間の短縮を図ることが可能になった。【０００８】
さらに、耐火物溶損低減と還元材使用量削減を両立させることができれば、精錬コストを大幅に低減することができる。【０００９】
本発明は、精錬容器内を減圧にして含クロム溶鋼中に酸素ガスを含むガスを吹き込んで精錬を行う含クロム溶鋼の精錬方法において、耐火物溶損低減と還元材使用量削減を両立させることのできる精錬方法を提供することを目的とする。
【課題を解決するための手段】
【００１０】
即ち、本発明の要旨とするところは、以下のとおりである。
（１）精錬容器内で含クロム溶鋼中に酸素ガスを含むガスを吹き込んで精錬を行う精錬方法において、
容器内を大気圧、及び／又は、４００ｔｏｒｒ超大気圧未満の範囲の減圧圧力として酸素ガスを含むガスを吹き込む第１ステップと、容器内を２００ｔｏｒｒ超４００ｔｏｒｒ以下に減圧して酸素ガスを含むガスを吹き込む第２ステップと、容器内を２００ｔｏｒｒ以下に減圧してガスを吹き込む第３ステップとを有し、その後容器内を大気圧とし、
溶鋼中の［Ｃ］濃度が１．５〜０．１質量％で第１ステップから第２ステップに切り替え、溶鋼中の［Ｃ］濃度が０．５〜０．１質量％で第２ステップから第３ステップに切り替え、
減圧精錬終了時のスラグ中のＭｇＯ濃度を８〜１５質量％、クロム酸化物濃度を２８〜５０質量％に調整することを特徴とする、
耐火物溶損低減と還元材使用量削減を両立させた含クロム溶鋼の精錬方法。
（２）さらに、減圧精錬開始時のスラグ中のＭｇＯ濃度を８〜１５質量％、クロム酸化物濃度を２８〜５０質量％に調整することを特徴とする、
上記（１）に記載の耐火物溶損低減と還元材使用量削減を両立させた含クロム溶鋼の精錬方法。
（３）さらに、減圧精錬中のスラグ中のＭｇＯ濃度を８〜１５質量％、クロム酸化物濃度を２８〜５０質量％に調整することを特徴とする、
上記（２）に記載の耐火物溶損低減と還元材使用量削減を両立させた含クロム溶鋼の精錬方法。【００１１】
本発明は、含クロム溶鋼の精錬方法において、炉内の圧力を第１ステップ〜第３ステップに分けて順次減圧していくことに加え、減圧精錬終了時、減圧精錬開始時さらには減圧精錬中のスラグ成分を調整することにより、耐火物溶損低減と還元材使用量削減を両立させた含クロム溶鋼の精錬方法を実現することができる。
【図面の簡単な説明】
【００１２】
【図１Ａ】本発明の精錬容器の一例を示す図であり、減圧精錬時の状態を示す図である。
【図１Ｂ】本発明の精錬容器の一例を示す図であり、大気圧精錬時の状態を示す図である。
【発明を実施するための形態】
【００１３】
本発明は、精錬容器内で含クロム溶鋼中に酸素ガスを含むガスを吹き込んで精錬を行う精錬方法に関するものである。減圧精錬を行うに際しては例えば図１Ａに示す精錬容器１が、大気圧精錬を行うに際しては例えば図１Ｂに示す精錬容器１が用いられる。精錬容器１内には溶鋼４が収容され、溶鋼４の上にスラグ６が形成され、精錬容器内で含クロム溶鋼中に底吹き羽口２を通して底吹きガス５を吹き込む。また、精錬容器１は着脱可能な排気フード３を有しており、減圧精錬時には図１Ａに示すように精錬容器１に排気フード３を装着し、排気管７を経由してガス吸引を行うことにより精錬容器内を減圧する。大気圧精錬時には、図１Ｂに示すように排気フード３を装着しないので、吹き込みガスとしては、底吹き羽口２のみならず上吹きランス１２を併用してガスを吹き込むことも可能である。以下、［Ｃ］濃度についての％は質量％を意味する。
【００１４】
本発明の含クロム溶鋼の精錬方法は、容器内を大気圧、及び／又は、４００ｔｏｒｒ超大気圧未満の範囲の減圧圧力として酸素ガスを含むガスを吹き込む第１ステップと、容器内を２００ｔｏｒｒ超４００ｔｏｒｒ以下に減圧して酸素ガスを含むガスを吹き込む第２ステップと、容器内を２００ｔｏｒｒ以下に減圧してガスを吹き込む第３ステップとを有する。溶鋼中の［Ｃ］濃度が１．５〜０．１％で第１ステップから第２ステップに切り替え、溶鋼中の［Ｃ］濃度が０．５〜０．１％で第２ステップから第３ステップに切り替える。第３ステップ終了後に容器内を大気圧に戻し、還元処理を行う。
【００１５】
第２ステップを中炭領域に配置し、同時に溶鋼を強攪拌することにより、この中炭領域における脱炭酸素効率を高い値に維持することができ、さらにダストの発生を抑制することが可能になる。第２ステップにおいて圧力２００ｔｏｒｒ超４００ｔｏｒｒ以下の範囲とすることにより、底吹きガス吹き込み量の増大を図ることができ、その結果精錬時間の短縮を図ることが可能になる。底吹きガス吹き込み速度は溶鋼トン当たり０．４Ｎｍ３／ｍｉｎ以上とすると好ましい。これにより、２００ｔｏｒｒ超の圧力で高い脱炭酸素効率を得るための強攪拌を実現するとともに、精錬時間を短縮することができ、また、２００ｔｏｒｒ超の圧力であれば底吹きガスの吹き込み速度が溶鋼トン当たり０．４Ｎｍ３／ｍｉｎ以上であってもダスト発生量を低位に抑えることが可能である。底吹きガス吹き込み速度は溶鋼トン当たり０．５Ｎｍ３／ｍｉｎ超とすると一層好ましい結果を得ることができる。
【００１６】
精錬容器内の圧力が４００ｔｏｒｒ超である第１ステップから圧力２００ｔｏｒｒ超４００ｔｏｒｒ以下の第２ステップに移行する時期としては、溶鋼中の［Ｃ］濃度が１．５〜０．１％において移行する。［Ｃ］濃度が１．５％より高い［Ｃ］領域においては、減圧精錬を行うにしても圧力を４００ｔｏｒｒより高い圧力に設定して酸素ガス吹き込み速度を増大した方が効率的に精錬を行えるからであり、あるいは大気圧精錬を行って上吹き酸素ガス吹き込みを併用した方が高い酸素ガス吹き込み速度を確保して効率的に精錬を行えるからである。一方、［Ｃ］濃度が０．１％より低い［Ｃ］領域まで４００ｔｏｒｒを超える圧力で精錬を継続すると、脱炭酸素効率の低下をきたし、精錬時間の延長につながるので好ましくない。
【００１７】
精錬容器内の圧力が２００ｔｏｒｒ超４００ｔｏｒｒ以下である第２ステップから圧力が２００ｔｏｒｒ以下である第３ステップに移行する時期としては、溶鋼中の［Ｃ］濃度が０．５〜０．１％において移行する。［Ｃ］濃度が０．５％よりも高い［Ｃ］領域を第２ステップの２００ｔｏｒｒ超４００ｔｏｒｒ以下の圧力とすることにより、精錬能率の向上やダスト発生量の低減という本発明の効果を十分に発揮することができるからである。一方、［Ｃ］濃度が０．１％より低い［Ｃ］領域まで２００ｔｏｒｒを超える圧力で精錬を継続すると、脱炭酸素効率の低下をきたし、精錬時間の延長をきたすので好ましくない。
【００１８】
第１ステップにおいて、第１ステップの当初から大気圧未満の減圧精錬を行う場合は、第１ステップの開始時が減圧精錬開始時となる。第１ステップの当初は大気圧、第１ステップの途中から大気圧未満の減圧精錬を行う場合は、減圧精錬に移行するときが減圧精錬開始時となる。第１ステップの全体を大気圧とする場合は、第２ステップの開始時が減圧精錬開始時となる。
第３ステップの終了時が、減圧精錬終了時となる。
【００１９】
本発明の含クロム溶鋼の精錬方法は、減圧精錬終了時のスラグ中のＭｇＯ濃度を８〜１５質量％、クロム酸化物濃度を２８〜５０質量％に調整することを特徴とする。これにより、耐火物溶損低減と還元材使用量削減を両立させた含クロム溶鋼の精錬方法とすることができる。減圧精錬開始時においても上記スラグ成分を有していると好ましい。減圧精錬中においても上記スラグ成分を有しているとさらに好ましい。
【００２０】
含クロム溶鋼の精錬において、副材として炉内にＣａＯ、ＭｇＯ、ＳｉＯ２、Ａｌ２Ｏ３のいずれかを含む酸化物、あるいはＣａＦ２のうち、２種類以上を投入し、これらが精錬終了時のスラグの構成要素となる。また、溶鋼中のＣｒ、Ｍｎ、Ｓｉ、Ａｌが酸素精錬によって酸化し、形成された酸化物が精錬終了時のスラグの構成要素となる。なおここで、クロム酸化物とは、Ｃｒ２Ｏ３をいう。
【００２１】
発明者らは、減圧精錬時のスラグ成分について、スラグ中のＭｇＯ濃度の増大を試みた。精錬中の炉内圧力の推移については、上記本発明の条件を適用した。スラグ中のＭｇＯ濃度の増大を目的として、精練中に精練容器内にＭｇＯ単体、あるいはＭｇＯを含む酸化物のうち、いずれか１種類以上を添加した。その結果、少なくとも減圧精錬終了時のスラグ中のＭｇＯ濃度を８〜１５質量％とすることにより、クロム酸化物濃度を２８〜５０質量％に調整することと相まって、耐火物溶損低減と還元材使用量削減が実現できることがわかった。
少なくとも減圧精錬終了時において、スラグ中のＭｇＯ濃度が８質量％以上であれば、溶融スラグによる耐火物損耗が低減するので、耐火物溶損低減を実現できる。スラグ中のＭｇＯ濃度が１０質量％以上であればより好ましい。スラグ中のＭｇＯ濃度が１２質量％以上であればさらに好ましい。一方、スラグ中のＭｇＯ濃度が１５質量％を超えると、スラグの融点が上昇し、スラグの流動性が著しく低下することで、スラグ中のクロム酸化物を酸素源とした脱炭反応が阻害されるため、減圧精錬終了時においてスラグ中のＭｇＯ濃度上限を１５質量％とした。
また、少なくとも減圧精錬終了時において、スラグ中のクロム酸化物濃度を２８〜５０質量％に調整する。クロム酸化物濃度が２８質量％以上であれば、スラグの流動性が低下し、液相スラグの耐火物への浸潤を抑制することで、耐火物の損耗を抑制することができる。クロム酸化物濃度が３０質量％以上であればより好ましい。一方、クロム酸化物濃度が５０質量％以下であれば、酸素精錬後にクロム酸化物を還元するための還元材の使用量を低減することができる。クロム酸化物濃度が４８質量％以下であればより好ましい。クロム酸化物濃度が４５質量％以下であればさらに好ましい。
減圧精錬終了時において上記スラグ組成とすることによって還元材使用量削減をも実現することができる。
本発明において、減圧精練終了時のみならず、減圧精錬開始時においても上記スラグ成分を有していると好ましい。減圧精錬中においても上記スラグ成分を有しているとさらに好ましい。
【００２２】
減圧精錬の好ましい実施の形態について説明する。
第１ステップについては、その全体を大気圧下で精錬を行う場合、その全体を大気圧未満の減圧下で精錬を行う場合、当初大気圧下でその後減圧下で精錬を行う場合のいずれを採用しても良い。第１ステップにおいて大気圧下で精錬を行うに際しては、精錬容器の上に減圧精錬のための排気フード３を設置しないので、ガス吹き込みとして上吹きと底吹きを併用することができる。第１ステップにおいて大気圧下で精錬を行うに際しては、吹き込むガスとして酸素のみを用いることができる。第１ステップの精錬を当初大気圧下で行い、その後４００ｔｏｒｒ超の圧力として減圧下で行うことができる。第１ステップの最初から減圧精錬を実施しても良い。
【００２３】
第２ステップにおける底吹きガスの吹き込みガス種としては、第２ステップの最初から酸素と不活性ガスの混合ガスとしても良いが、最初は酸素ガス単独吹き込みとし、第２ステップ内で順次不活性ガス比率を増大するパターンとしても良い。第２ステップ内における精錬容器内の圧力は、２００ｔｏｒｒ超４００ｔｏｒｒ以下の範囲内において一定の圧力を保持することもできるが、高い圧力から低い圧力に順次変化させていくパターンとしても良い。
【００２４】
第３ステップについては、容器内を２００ｔｏｒｒ以下に減圧してガスを吹き込む。溶鋼中の［Ｃ］濃度が低下するほど、高い脱炭酸素効率を得るための最適な容器内圧力が低下するので、脱炭が進行した第３ステップにおいては第２ステップより低い圧力を採用することが好ましい。併せて、［Ｃ］濃度が低いほど脱炭反応に対する溶鋼攪拌の影響が大きくなる。同一のガス吹き込み速度では容器内圧力が低いほどガスの膨張代が大きくなり、溶鋼攪拌力が増大することから、第２ステップよりも低い圧力とすることが好ましい。第３ステップにおいては、溶鋼中の［Ｃ］濃度低下に伴って容器内の圧力を順次段階的に低下させると好ましい。第３ステップにおいては、［Ｃ］濃度が十分に低下しているので、吹き込みガスとして酸素ガスを用いずに不活性ガスのみを吹き込むこととしても良い。また、吹き込みガスとして酸素ガスと不活性ガスとの混合ガスを供給するに際し、さらに溶鋼中のＣ濃度低下に伴って混合ガス中の酸素ガスの比率を徐々に低下させると好ましい。
【実施例】
【００２５】
図１Ａ、図１Ｂに示すような溶鋼量６０トンのＡＯＤ炉において、ＳＵＳ３０４ステンレス鋼（８質量％Ｎｉ−１８質量％Ｃｒ）を溶製するに際して本発明を適用した。大気圧精錬においては、図１Ｂに示す態様にて上吹きは行わずに底吹きを行い、減圧精錬においては図１Ａに示す態様にて精錬容器内を減圧した上で底吹きを行った。溶製開始時の溶鋼中［Ｃ］濃度は約１．７％であり、［Ｃ］０．０３％まで脱炭精錬を行い、その後容器内圧力を大気圧まで戻しながら、脱炭中に酸化したクロムを還元するための還元剤としてＦｅ−Ｓｉ合金鉄を添加して、Ａｒガスのみの吹き込みにより還元処理を行い、取鍋へ出鋼した。【００２６】
「減圧精練実施」については、表１に示すパターンを採用して精錬を行った。第１ステップを大気圧精錬として底吹きを行った。［Ｃ］濃度０．８％〜０．２％を第２ステップとし、第２ステップ内で容器内圧力を４００ｔｏｒｒと２００ｔｏｒｒの２段階圧力とした。第３ステップは容器内圧力を５０ｔｏｒｒ、４０ｔｏｒｒの２段階圧力とし、［Ｃ］濃度０．０３％まで脱炭精錬を行った。第１ステップ、第２ステップ、及び第３ステップの圧力５０ｔｏｒｒまでは、いずれも底吹きガスとして酸素ガスとアルゴンガスを併用した。第３ステップの圧力４０ｔｏｒｒではＡｒガス単独吹き込みとした。第２ステップ開始時が減圧精練開始時、第３ステップ終了時が減圧精練終了時となる。
第２ステップ開始時（減圧精練開始時）、第３ステップ開始時（減圧精練中）、第３ステップ終了時（減圧精練終了時）に、容器内のスラグを採取し、スラグ成分分析を行った。
「減圧精練未実施」については、表２に示すパターンを採用して精錬を行った。容器内圧力は常に大気圧とし、［Ｃ］濃度に応じて随時底吹き酸素ガス比率を低下させた。また、精錬の最終段階では底吹き酸素ガス比率を０とし、Ａｒガス単独吹き込みとした。減圧精錬との比較のため、減圧精錬における第２ステップ開始時（減圧精練開始時）、第３ステップ開始時（減圧精練中）、第３ステップ終了時（減圧精練終了時）、それぞれに相当する［Ｃ］濃度で容器内のスラグを採取し、スラグ成分分析を行った。
表１、表２において、底吹きガス種については、表中に「Ａ」と記載したガス種を吹き込み、「Ｘ」と記載したガス種は吹き込みを行っていない。【００２７】
【表１】
0006953652.tif 000002
【００２８】
【表２】
0006953652.tif 000003
【００２９】
【表３】
0006953652.tif 000004
【００３０】
スラグ中のＭｇＯ濃度の調整は、ＭｇＯ単体、あるいはＭｇＯを含む酸化物のうち、いずれか１種類以上を随時ＡＯＤ炉内に投入して行った。減圧精練終了時のＭｇＯ濃度を８％以上とし、減圧精練開始時のＭｇＯ濃度は８％未満とする場合には、減圧精錬開始前にＭｇＯを含まない酸化物を随時ＡＯＤ炉内に投入するとともに、ＭｇＯを含む酸化物をＡＯＤ炉内に投入しないこととした。減圧精練終了時、減圧精練開始時のいずれもＭｇＯ濃度を８％以上とする場合には減圧精錬開始前にＭｇＯを含む酸化物をＡＯＤ炉内に投入することとした。【００３１】
スラグ中のクロム酸化物濃度の調整は、底吹きしている酸素ガスと不活性ガスの混合比率を変化させ、溶鋼中のＣｒが酸素精錬によって酸化する量を制御して行った。減圧精練終了時のクロム酸化物濃度を２８％以上とし、減圧精練開始時のクロム酸化物濃度は２８％未満とする場合には、減圧精錬開始前の底吹きガスの酸素ガス比率を低下させ、クロム酸化物の生成を抑制した後、減圧精錬の初期に酸素ガス比率を増加させ、クロム酸化物の生成を促進することとした。減圧精練終了時、減圧精練開始時のいずれもクロム酸化物濃度を２８％以上とする場合には減圧精錬開始前から底吹きガスの酸素ガス比率を増加させ、クロム酸化物の生成を促進することとした。【００３２】
減圧精練時のスラグ成分の評価については、減圧精練開始時（第２ステップ開始時）、減圧精練中（第３ステップ開始時）、減圧精練終了時（第３ステップ終了時）に精練容器内からスラグを採取し、成分分析を行い、表３に示した。各水準において、還元剤としてのＦｅ−Ｓｉ合金鉄使用量を評価し、表３に示した。従来製法の一般的な例であるＮｏ．５の還元材使用量を基準とし、それと同等程度、あるいはそれ以下の場合をＡ、それ以外をＸとした。
精錬炉の耐火物溶損状況について、精錬終了後、底吹き羽口の外側から目盛付きの測定棒を差し込んで、その残寸を随時記録していくことにより評価を行った。耐火物の溶損量が少なく、経済的効果がある場合をＡ、著しい溶損あるいは局所的に偏溶損し、操業に支障をきたす場合をＸとし、表３に示した。
操業評価について、還元材使用量の低減、および耐火物損耗状況の低減が両立されているか評価を行った。還元材使用量、および耐火物損耗状況のいずれも良好な結果であった場合をＡ、還元材使用量、あるいは耐火物損耗状況のいずれか一つ以上の結果が良好でない場合をＸとし、表３に示した。表３において、本発明範囲から外れる項目に下線を付している。【００３３】
表３から明らかなように、本発明Ｎｏ．１〜５は、減圧精錬終了時のスラグ中のＭｇＯ濃度が８〜１５質量％、クロム酸化物濃度が２８〜５０質量％の本発明条件を満たしており、結果として耐火物溶損低減と還元材使用量削減を両立させることができた。一方、比較例Ｎｏ．６は減圧精錬終了時のスラグ中のＭｇＯ濃度が低すぎ、比較例Ｎｏ．７は減圧精錬終了時のスラグ中のクロム酸化物濃度が低すぎ、いずれも耐火物損耗状況が不良であった。比較例Ｎｏ．８は、減圧精練が未実施であるとともに、精錬終了時のスラグ中のクロム酸化物濃度が高すぎ、還元材使用量が未達であった。
【符号の説明】
【００３４】
１  精錬容器
２  底吹き羽口
３  排気フード
４  溶鋼
５  底吹きガス
６  スラグ
７  排気管
１２  上吹きランス
【要約】
容器内を４００ｔｏｒｒ超大気圧以下の範囲の圧力として酸素ガスを含むガスを吹き込む第１ステップと、容器内を２００ｔｏｒｒ超４００ｔｏｒｒ以下に減圧して酸素ガスを含むガスを吹き込む第２ステップと、容器内を２００ｔｏｒｒ以下に減圧してガスを吹き込む第３ステップとを有し、減圧精錬終了時のスラグ中のＭｇＯ濃度を８〜１５質量％、クロム酸化物濃度を２８〜５０質量％に調整することを特徴とする含クロム溶鋼の精錬方法である。減圧精錬開始時、減圧精錬中においても上記スラグ成分を有していると好ましい。【図１Ａ】
0006953652.tif 000005
【図１Ｂ】
0006953652.tif 000006